Brevet FR2849855A1 — publié le 20040716

Compositions thermoplastiques renforcées aux chocs comprenant un polyamide et un copolymère à blocs. La présente invention se rapporte au domaine des compositions thermoplastiques renforcées aux chocs, particulièrement aux compositions à base de polyamides renforcés aux chocs à l'aide d'un copolymère à blocs. Les compositions thermoplastiques de l'invention sont utiles dans tous les domaines d'applications des polyamides, particulièrement dans les domaines exigeant un bon comportement thermomécanique à basse et à haute température tels que l'automobile, le sport l'isolation électrique et la protection d'appareillages électriques ou électroniques. Depuis le début des années 60, de nombreux efforts ont été entrepris pour décrire des compositions de polyamides, désignés ci-après par PA à la résistance améliorée, dont résultent de nombreux brevets. Il a été montré qu'une incorporation appropriée d'une phase élastomère dispersée est efficace pour fabriquer des polyamides extrêmement résistants. La stratégie consiste à disperser de petites particules dans la matrice thermoplastique, qui doit ensuite cristalliser entre les "murs" constitués par ces particules. C'est ce que l'on appelle une cristallisation dans une géométrie confinée. Le renforcement aux chocs des thermoplastiques fragiles tels que les polyamides est bien connu. Les grandes méthodes générales utilisées pour modifier des thermoplastiques afin d'obtenir un ensemble de propriétés désirées telles que l'addition de polymères fonctionnels / réactifs, le greffage ou la polymérisation in situ ("reactive blending") et l'addition de copolymères greffés ou à blocs sont de manière générale applicables aux polyamides. Exception faite de la voie consistant en la réalisation de la miscibilité thermodynamique. Grâce à celle-ci, les polymères vinyliques sont notamment renforcés par ajout de copolymères à blocs comprenant un bloc polyméthacrylate de méthyle (PMMA) miscible avec la matrice thermoplastique. En effet, aucun polymère n'a démontré une miscibilité suffisante avec les polyamides pour que cette voie ne s'applique. A titre indicatif on peut citer FR 2812928 qui décrit des compositions à base de PA renforcé aux chocs par l'ajout d'un élastomère EPDM et d'un polyéthylène greffés par l'anhydride maléique. On peut aussi citer les travaux réalisés spécifiquement avec des additifs chocs à base de PMMA ou comprenant une séquence à base de PMMA. En effet, les polyamides et les copolymères comprenant une séquence PMMA sont immiscibles. Les solutions trouvées pour résoudre ce problème sont : ' un système à trois constituants, où l'agent compatibilisant est miscible à la fois avec le polyamide et avec l'additif. C'est le cas par exemple de mélanges PA/ PMMA compatibilisés par des poly(éther-bloc-amide) (PEBAX d'ATOFINA) à base poly(éthylène glycol) (PEG) ( J. Mater. Sci. 1998,33, 3729) Le bloc polyamide du PEBAX est miscible avec le PA, alors que le bloc PEG présente des interactions favorables avec le PMMA. ' un système à trois constituants, où l'agent compatibilisant réagit avec le groupement terminal du PA et est miscible avec l'additif. C'est le cas de mélanges PA-6/ PMMA compatibilisés par des polymères styrène-anhydride maléique (SMA) ( Polymer 1998, 39,4985), PA-6/ core-shell avec écorce à base de PMMA compatibilisés par des SMA et PA-6/ core-shell de type polymère greffé méthacrylate de méthyle-styrènebutadiène (MBS) compatibilisés par des résines époxydes à base de DGEBA ou phénoxy (Polymer1994, 35,2764) Cette méthode correspond à celle que Bonner et Hope ( Blackie Academic, Glasgow 1993,46) ont appelé "addition de polymères fonctionnels / réactifs". ' système sans agent compatibilisant, avec simplement réaction entre le polymère réactif (l'additif) et le PA (amine terminal). Le polymère réactif peut être par exemple un core-shell réactif ( Polymer 1993, 34, 1874) Cette méthode correspond à la fois au "greffage ou à la polymérisation in situ" et à "l'addition de copolymères greffés ou à blocs" d'après Bonner et Hope. La demanderesse cherchant à mettre au point des compositions thermoplastiques à base de polyamides renforcées aux chocs par un moyen simple, peu coûteux, facile à mettre en oeuvre et ne nécessitant pas l'ajout d'agent compatibilisant a trouvé que certains copolymères à blocs bien que immiscibles avec les polyamides peuvent les renforcer efficacement. En effet, la demanderesse a trouvé que les mélanges à base d'un polyamide et d'un copolymères à blocs ayant au moins un bloc PMMA fonctionnalisé ou non, syndiotactique à un taux supérieur à 60% et au moins un bloc à caractère élastomère présentent d'excellentes propriétés thermomécaniques bien que les constituants des mélanges soient totalement non miscibles. Les compositions de l'invention présentent un excellent comportement mécanique à basse comme à haute température et apportent une solution efficace au problème évoqué précédemment. L'adhésion interfaciale entre les phases de PA et de tribloc SBM n'est certainement pas étrangère au renforcement spectaculaire obtenu. Il n'est pas exclu au vu de ces résultats qu'une réaction ait eu lieu entre un des blocs du tribloc SBM et les fonctions amines terminales du PA. Les réactions les plus probables sont celles avec le bloc PMMA, dans le cas où les groupements esters seraient hydrolysés en acides ou transformés en anhydrides à la température élevée de mise en #uvre (250 C en consigne, résultant en une température de matière locale de 260 à 290 C), ou éventuellement avec le bloc PB, dans le cas où il ne serait pas suffisamment stabilisé. Une proportion même très faible de molécules greffées pourrait avoir des conséquences importantes sur l'adhésion interfaciale. Le premier objet de l'invention est une composition thermoplastique comprenant : - de 60 à 99 % en poids d'au moins un polyamide (1) - de 1 à 40 % en poids d'au moins un copolymère à blocs (II) La composition de l'invention peut comprendre en outre jusqu'à 20% en poids du poids total de la composition d'un additif renforçateur aux chocs (III). La contribution totale de (II) et (III) ne doit pas dépasser 50% en poids du poids total de la composition. La composition de l'invention comprend en outre tous les additifs nécessaires à sa stabilité et à sa mise en oeuvre tels que les stabilisants thermiques et anti-UV, les antioxydants, les plastifiants les agents de transformations ou processing-aids , les agents antistatiques, les colorants et les pigments. La composition selon l'invention peut également contenir entre 0 et 10 % en poids d'humidité. Selon une forme préférentielle de l'invention la composition comprend - de 80 à 98 % de (1) - de 2 à 30% de (II) S'agissant des polyamides ils ont une masse moléculaire moyenne en nombre Mn en général supérieure ou égale à 25000 et avantageusement comprise entre 40000 et 100000. Leur masse moléculaire moyenne en poids Mw est en général supérieure à 40000 et avantageusement comprise entre 50000 et 100000. Leur viscosité inhérente (mesurée à 20 C pour un échantillon de 5. 10-3 g par cm3 de métacrésol) est en général supérieure à 0,7. A titre d'exemple de polyamides aliphatiques résultant de la condensation d'une diamine aliphatique ayant de 6 à 12 atomes de carbone et d'un diacide aliphatique ayant de 9 à 12 atomes de carbone on peut citer : le PA 6-12 résultant de la condensation de l'hexaméthylène diamine et de l'acide 1,12dodecanedioïque, le PA 9-12 résultant de la condensation de la diamine en C9 et de l'acide 1,12dodecanedioïque, le PA 10-10 résultant de la condensation de la diamine en C10 et de l'acide 1,10decanedioïque, jusqu'à 3000 ppm par rapport à la quantité de polyamide et avantageusement entre 50 et 1000 ppm. On ne sortirait pas du cadre de l'invention en utilisant un mélange de polyamides. Avantageusement le polyamide est choisi parmi les PA-6 de BASF connus sous l'appellation ULTRAMID BS 700 ou B4 et les PA-11et PA-12 d'ATOFINA plus connus sous BECNO, AECNO ou AESNO. Selon l'invention le copolymère à blocs (II) répond à la formule générale suivante Y-B-Y' dans laquelle B est un bloc à caractère élastomère, Y et Y' peuvent être de composition chimique identique ou non. Ils sont thermodynamiquement incompatibles avec le bloc B. Le bloc B est un élastomère pouvant appartenir à la famille des polyolèfines, polyacrylates, polyurethannes polyethers tels que polyoxyethylène ou polyoxypropylène, élastomères nitriles. Notamment le monomère utilisé pour synthétiser le bloc B élastomérique peut être un alcène tel que l'isobutylène, un acrylate ou un méthacrylate à chaîne longue tel que l'acrylate de butyle ou l'acrylate de 2-éthyl-hexyle ou un diène choisi parmi le butadiène, l'isoprène, le 2,3-diméthyl-1,3- butadiène, le 1,3-pentadiène, le 2-phényl-1,3-butadiène. B est choisi avantageusement parmi les poly(diènes) notamment poly(butadiène), poly(isoprène) et leurs copolymères statistiques, ou encore parmi les poly(diènes) partiellement ou totalement hydrogénés. Parmi les polybutadiènes on utilise avantageusement ceux dont la température de transition vitreuse, Tg, est la plus faible, par exemple le polybutadiène- 1,4 de Tg ( vers -90 C) inférieure à celle du polybutadiène-1,2. (vers 0 C). Les blocs B peuvent aussi être hydrogénés. On effectue cette hydrogénation selon les techniques habituelles. De préférence les blocs B sont constitués en majorité de polybutadiène- 1,4. Avantageusement la Tg de B est inférieure à 0 C et de préférence inférieure à - 40 C. Y et Y' peuvent être obtenus par la polymérisation d'au moins un monomère choisi dans le groupe contenant le styrène et les méthacrylates à chaîne courte tels que le méthacrylate de méthyle. Cependant si Y est un bloc composé majoritairement de styrène, alors Y' est différent d'un bloc composé majoritairement de styrène. Préférentiellement Y' désigné ci-après par M est constitué de monomères de méthacrylate de méthyle ou contient au moins 50% en masse de méthacrylate de méthyle, de préférence au moins 75% en masse de méthacrylate de méthyle. Les autres monomères constituant ce bloc peuvent être des monomères acryliques ou non, être réactifs ou non. A titre d'exemples non limitatif de fonctions réactives on peut citer : les fonctions oxiranes, les fonctions amines, les fonctions anhydrides, les fonctions acides carboxyliques. Le monomère réactif peut être un monomère hydrolysable conduisant à des acides. Parmi les autres monomères pouvant constituer le bloc Y' on peut citer à titre d'exemple non limitatif le méthacrylate de glycidyle, le méthacrylate de tertio-butyle. Avantageusement M est constitué de polyméthacrylate de méthyle (PMMA) syndiotactique à au moins 60%. Lorsque Y est de composition chimique différente de Y', comme dans le cas des exemples ci-dessous, Y est désigné par S. Ce bloc peut être obtenu par la polymérisation de composés vinylaromatiques tels que par exemple le styrène, l'a- méthyl styrène, le vinyltoluène, les vinylpyridines. La Tg de Y (ou S) est avantageusement supérieure à 23 C et de préférence supérieure à 50 C. Le copolymère triblocs, Y-B-Y', selon l'invention est désigné par la suite par S- B-M. Selon l'invention le S-B-M a une masse molaire moyenne en nombre qui peut être comprise entre 10000 g/mol et 500000 g/mol, de préférence comprise entre 20000 et 200000 g/mol. Le tribloc SBM avantageusement a la composition suivante exprimée en fraction massique, le total étant 100% : M : entre 10 et 80% et de préférence entre 15 et 70%. B : entre 2 et 80% et de préférence entre 5 et 70%. S : entre 10 et 88% et de préférence entre 5 et 85%. Selon l'invention le SBM peut contenir au moins un dibloc S-B dans lequel les blocs S et B ont les mêmes propriétés que les blocs S et B du tribloc S-B-M. Ils sont constitués des mêmes monomères et éventuellement comonomères que les blocs S et les blocs B du tribloc S-B-M . Le dibloc S-B a une masse molaire moyenne en nombre qui peut être comprise entre 5000 g/mol et 500000 g/mol, de préférence comprise entre 10000 et 200000 g/mol. Le dibloc S-B est avantageusement constitué d'une fraction massique en B comprise entre 5 et 95% et de préférence entre 15 et 85%. Le mélange de dibloc S-B et de tribloc S-B-M est désigné ci-après SBM. Ce mélange comprend avantageusement entre 5 et 80% de dibloc S-B pour respectivement de 95 à 20% de tribloc S-B-M. Un avantage de ces compositions à blocs, SBM, est qu'il n'est pas nécessaire de purifier le S-B-M à l'issue de sa synthèse. Autrement dit, le composant (II), selon la présente invention peut très bien être un mélange de diblocs S-B et de triblocs S-B-M. S'agissant du composé III il est choisi parmi les élastomères et additifs chocs ces produits sont connus en eux mêmes, ils sont décrits par exemple dans ULLMAN'S ENCYCLOPEDIA OF INDUSTRIAL CHEMISTRY, 5e édition Vol A 23 pages 255-261, le contenu étant incorporé dans la présente demande. Les additifs préférés sont ceux décrits dans les exemples. lorsque les SBM portent des fonctions réactives, celles-ci sont, de préférence portées pas le bloc M et introduites à la hauteur de 20 % en mole par rapport à M . La composition de l'invention peut être utilisée telle quelle pour la réalisation d'objets par injection, extrusion, soufflage ou moulage. La composition selon l'invention peut aussi être utilisée comme constituant de matériaux composites en combinaison avec des fibres de verre, fibres de carbone ou autres dérivés du carbone, fibres métalliques ou fibres textiles. Elle peut être aussi utilisée dans la réalisation d'alliages polymères tels que polyamide/polyoléfine (orgalloy) . Les exemples suivants illustrent l'invention sans en limiter la portée. Exemptes: Composés Les produits suivants sont utilisés dans les exemples : Polyamide : le polyamide 12 d'ATOFINA (PA-12v) Mn = 24.4 kg/mol Mw/Mn = 2.35 Indice d'amine = 0.028 0. 003 meq/g La distribution de masse est déterminée par chromatographie à perméation de gel sur un appareil GPC haute température du type Waters 150-C ALC/GPC avec l'alcool benzylique à 130 C comme éluant. Préalablement à la mesure, le polyamide est solubilisé 4 heures à 130 C. Le dosage des fins de chaînes NH2 est réalisé par potentiométrie. L'échantillon est dissous dans du m-crésol à chaud (120 C). Le dosage potentiométrique est réalisé sur un appareil Pot DL40, à 60 C. L'écart-type est calculé sur 2 mesures. # Lotader 4700 (Atofina) : contient 29. 5 3. 0 % d'acrylate d'éthyle et 1.3 0. 2 % d'anhydride maléique, le reste étant du polyéthylène (PE) Mn = 16.2 kg/mol Mw /Mn = 5. 8 MFI = 6 à 8 g/10 min 1 à 2 % de cristallinité (DSC) synthétisé par polymérisation radicalaire à haute pression. # EPRm ExxelorTM VA 1801 (Exxon) : rapport éthylène / propylène 70/30 0. 7% d'anhydride maléique en masse MFI (230 C, 10 kg) = 9 g/10 min Tg = -42 C (DSC). # SBM-00.17 : Composition S/B/M :32,4/36/31,6 Mn(PS) = 21.9 kg/mol Mw / Mn (PS) = 1.5 3% PS dans SB 31 % SB dans SBM. #SB[MA]-237 : S34B31 [M34A1] Mn(PS) = 23.3 kg/mol Mw / Mn (PS) = 1.17 3% PS dans SB 28% SB dans SBM. Mise en #uvre et composition des mélanges : Les produits utilisés sont sous forme de granulés. Le copolymère à blocs SB[MA]-237 initialement sous forme de grumeaux issus de leur précipitation suite à la synthèse a donc été fondu à 150 C sur une calandre Lescuyer à deux rouleaux, puis granulé. Les produits sont étuvés pendant 8 heures sous vide à 80 C. Les mélanges ont été réalisés sur une extrudeuse co-rotative Werner 30, avec le profil de vis 52A3, un profil de température plat à 250 C, un débit de 10 kg/h et une vitesse de rotation des vis de 300 t. p.m., puis granulés. Le tableau 1 résume les compositions des mélanges préparés. Les exemples 1 à 5 sont des exemples témoins hors invention. Les exemples 6 à 8 sont des exemples selon l'invention. Produits 1 2 3 4 5 6 7 8 PA-12,, 100 90 80 90 80 90 80 80 Lotader 4700 10 20 EPRm VA1801 10 20 SBM-00. 17 10 20 SB[MA]-237 20 Tableau 1. Composition des mélanges réalisés Tests de caractérisation et résultats : Préparation des éprouvettes pour les mesures de flexion 3 points et de choc Charpy Les différentes conditions expérimentales de préparation des barreaux utilisés par la suite pour les mesures de flexion 3 points et de choc Charpy sont décrites cidessous : Des barreaux de dimensions 80 x 10 x 4 mm3 sont obtenus par injection des granulés dans une presse Battenfeld 800 CDC. La vitesse de rotation des vis est de 130 t. p.m. et les températures d'injection sont de 250/270 C. Module flexion 3 points Les mesures du module flexion 3 points (norme ISO 178 :93) des éprouvettes décrites précédemment sont réalisées à 23 C sur un dynamomètre robotisé Zwick 1465. La vitesse d'essai est de 2 mm/min, avec un extensomètre capteur déplacement, une cellule de mesure de 1000 N et une portée de 64 mm. Choc Charpy (éprouvettes entaillées) Les éprouvettes décrites précédemment sont entaillées par paquets de 20 à l'aide d'un appareil Notch Vis de CEAST afin d'avoir une profondeur sous entaille de 8 mm. Elles sont ensuite conditionnées pendant au moins 18 heures dans une pièce régulée à 23 C et avec un taux d'humidité de 50 %, avant d'être placées pendant au moins 30 minutes à la température de l'essai désiré, c'est-à-dire 23,0, -10,-20, -30 ou -40 C. Pour toutes les exemples, les mesures de choc Charpy sont effectuées conformément à la norme ISO 179-1 / 1 eA sur un appareil de test choc Zwick Z 5102 numérique, muni de pendules d'énergie respective 1, 2 et 4 J (normés, vitesse 2.9 m/s). L'énergie corrigée de la part de frottement, E, absorbée par le pendule lors du choc, est directement reliée à la résilience Res par la relation : Res = E, où e est e. b l'épaisseur de l'éprouvette et b la largeur sous entaille. Analyse mécanique dynamique (DMA) Les mesures de DMA ont été réalisées sur un appareil DMA 2980 de TA Instruments. Les échantillons utilisés sont des demi-barreaux de choc de dimensions 40 x 10 x 4 mm3. Le mors de flexion encastrée double est utilisé dans le mode de flexion encastrée simple, avec une longueur utile entre les mors de 18 mm. Toutes les mesures ont été effectuées à la fréquence de 1. 6 Hz et avec une amplitude d'oscillation de 40 m. Des points de mesure ont été enregistrés de-140 à 180 C avec un échauffement par paliers d'incrément 3 C. Les modules de conservation dynamique et de perte E' et E", ainsi que la tangente de l'angle de phase tan ô = E"/E' des échantillons sont mesurés. RESULTATS Résultats de DMA Les Figures I-a et I-b (annexe 1) montrent respectivement les courbes du module de conservation dynamique E' et de tan ô en fonction de la température (T) des échantillons de composition 80/20, comparées à celles du PA-12v pur. Les températures de transition vitreuse déterminées par DMA sont résumées dans le Tableau 2. PB EPRm Lotader PA PS PMMA PA-12v (exemple 1)- - - 61 PA-12,, / Lotader 4700- - -35 61- 80/20 (exemple 3) PA-12,, / EPRm VA1801 - -44- 61- - 80/20(exemple 5) PA-12v / SBM-00.17 -83 - - 61 106 130 80/20( exemple 7) PA-12v / SB[MA]-237 -77- - 58 106 127 80/20 (exemple 8) Tableau 2. Tg ( C) déterminée par DMA (courbes tan ô) A noter tout d'abord que le pic observé à -60 C sur les courbes tan ô correspond à la transition (3 du PA-12v. Comme le taux de PMMA dans le copolymère à blocs SB [MA]-237 est faible, sa température de transition vitreuse ne peut pas être observée par DMA. Il n'y a pas de décalage significatif de la valeur de Tg du PA dans les mélanges par rapport au PA pur et des différents constituants des copolymères à blocs entre les mélanges concernés. Cela indique qu'il n'y a de miscibilité entre aucun des constituants considérés. Le module à 23 C du PA modifié par 20% de SBM ou de SB[MA] est légèrement plus faible que celui du PA pur, alors que les modules des étalons sont nettement diminués. A 90 C, la valeur du module du PA modifié par 20% de SBM ou de SB[MA], jusqu'alors proche de celle du PA pur, chute pour atteindre celle des étalons avec 20% de Lotader ou d'EPR maléisé, à 130 C environ. Ce phénomène se produit au moment où la température atteint les Tg du PS et du PMMA, illustrant l'intérêt des phases rigides de SBM. Module flexion 3 points Le Tableau 3 présente les modules flexion 3 points à 23 C et les MFI (235 C, 2.16 kg) d'échantillons de PA-12v extrudé seul et de mélanges extrudés du PA-12v avec 10 ou 20% de modifiant choc. Module flexion 3 points MFI (MPa) (g/10min) PA-12,, (exemple 1) 1283 ~ 8 2. 4 0. 1 PA-12, / Lotader 4700 90/10 1086 ~ 71 1. 1 (exemple 2) PA-12v / Lotader 4700 861 ~ 66 0. 5 80/20(exemple 3) PA-12v / EPRm VA1801 1083 ~ 21 1. 3 90/10(exemple 4) PA-12,, / EPRm VA1801 80/20 896 18 0.6 (exemple 5) PA-12,, / SBM-00. 17 1237 ~ 40 1. 4 90/10(exemple 6) PA-12v / SBM-00.17 1173 7 0. 4 80/20(exemple 7) PA-12,, / SB[MA]-237 1233 ~ 10 0. 3 80/20 ( exemple 8) Tableau 3. Module flexion 3 points a 23 C L'évolution du module de flexion de ces différents mélanges en fonction du taux de modifiant choc est représentée dans la Figure 2 (annexe2). A noter tout d'abord que les mesures du module de flexion sont en accord avec les mesures du module à 23 C en DMA. Le produit réactif SB[MA] donne le module de flexion le plus élevé des modifiants choc à 20% dans le PA-12v. Alors que les mélanges étalons entraînent une diminution quasi-linéaire très nette du module de flexion par rapport au PA pur avec l'augmentation du taux de modifiant choc (chute de 30% pour 20% de modifiant choc), l'addition de copolymères à blocs au PA ne mène qu'à une faible diminution du module de flexion (moins de 9% pour 20% de copolymère à blocs), qu'ils soient réactifs ou non. Propriétés de résistance au choc Charpy entaillé Il existe quatre types de défaillance suite à un choc : # C = Rupture complète : rupture dans laquelle l'éprouvette se sépare en au moins deux morceaux. # H = Rupture charnière : rupture incomplète telle que les deux parties de l'éprouvette tiennent seulement ensemble par une couche mince périphérique en forme de charnière ayant une faible rigidité résiduelle. # P = Rupture partielle : rupture incomplète qui ne correspond pas à la définition de la rupture charnière. # N = Sans rupture : dans le cas où il n'y a pas de rupture, l'éprouvette est seulement pliée et entraînée entre les blocs supports, avec blanchissement éventuel dû à la contrainte. Le Tableau 4 présente les propriétés de choc Charpy d'échantillons de PA-12v extrudé seul et de mélanges extrudés du PA-12v avec 10 ou 20% de modifiant choc. 23 C 0 C - 10 C - 20 C -30 C - 40 C PA-12v(exemple 1) 11.1 0.8 8. 6 0.3 7. 4 0. 2 7. 7 0.2 C (0~~~~~(C)~~~~~~(C) PA-12v / Lotader 4700 37 5 24 4 223 17 2 14.0 0.9 11.2 0.9 90/10(exemple 2) (P/H) (C) (C) (C) (C) (C) PA-12 / Lotader 4700 73 12 79 3 54 5 29 18 2 13.5 0.2 80/20(exemple 3) (P) (P) (P/H) (H/C4/1) (C) (C) PA-12V / EPRm VA1801 53 10 37 8 38 5 24 5 27 9 12.7 0.5 90/10(exemple 4) (P) (H) (C) (C) (C) (C) PA-12V / EPRm VA1801 60 11 50 4 55 6 47 10 28 4 24 4 80/20(exemple 5) (P) (P) (P/H) (P/H) (C) (C) PA-12/SBM-00.17 802 221 21.00.8 20.2 0.5 20.4 0.7 19.5 0.7 90/10(exemple 6) (P) (C) (C) (C) (C) (C) PA-12 / SBM-00.17 110 3 103 99 4 95 3 85 2 37 80/20(exemple 7) (P) (P) (P) (P) (P) (C) PA-12,, SB[MA]-237 53 2 63 1 60 2 52 1 23 2 22. 7 0.7 80/20(exemple 8) (P) (P) (P) (P) (C) (C) Valeur de la résilience en kJ/m2 (entre parenthèses le type de rupture) Moyenne et écart-type sur 10 mesures à 23 et -40 C et sur 5 mesures à 0,-10, -20 et - 30 C Tableau 4. Propriétés de choc Charpy des échantillons de la série 3 La Figure 3 (annexe 2) représente les courbes de choc Charpy pour ces différents mélanges extrudés comparés au PA-12v extrudé. Il faut tout d'abord noter que les écarts-types sont beaucoup plus faibles pour les mélanges avec SBM et SB [MA] pour ceux avec Lotader et EPRm. Le copolymère SBM mène de loin au meilleur renforcement à 20% dans le PA-12v, avec une transition ductile-fragile comprise entre-40 et -30 C, et les valeurs de résilience les plus élevées de la série sur toute la gamme de températures étudiée (entre-40 et 23 C). A 10% de SBM dans le PA, la température de transition ductile-fragile se situe entre 0 et 23 C, avec une valeur de résilience à 23 C comparable à celle avec 20% de Lotader et meilleure que celle avec 20% d'EPRm. Le produit réactif SB [MA] 20% dans le PA-12v est équivalent à 20% d'EPRm sur toute la gamme de températures, avec une transition ductile-fragile comprise entre -30 et -20 C. Les clichés TEM des mélanges 80/20 PA-12v / Lotader 4700 et PA-12v / EPRm VA1801 marqués à l'acide phosphotungstique et PA-12v / SB [MA]-237 PA- 12v / SBM-00. 17 marqués à OsO4 sont reportés dans les Figures V-6a-d. Les particules de Lotader 4700, EPRm VA1801 et SB [MA]-237 dansla matrice de polyamide ne dépassent pas 400 nm, alors que les particules de SBM-00. 17 vont jusqu'à atteindre 1.6 m. Le mélange avec le copolymère à blocs SBM obtenu à 260-290 C offre de loin la meilleure résistance au choc ainsi que le meilleur compromis "choc / module / fluidité" (Figure 4 , annexe 3). REVENDICATIONS 1. Composition thermoplastique à base de polyamide renforcé aux chocs comprenant : I) de 60 à 99 % en poids du poids total de la composition d'au moins un polyamide(l), Il) de 1 à 40 % en poids du poids total de la composition d'au moins un copolymère à blocs (II) comprenant un bloc polyméthacrylate de méthyle, III) de 0 à 20 % en poids du poids total de la composition d'au moins un additif choc , le total de (II) et (III) ne dépassant pas 50 % en poids. 2. Composition selon la revendication 1 caractérisée en ce qu'elle comprend préférentiellement : de 70 à 98 % en poids de (I) de 2 à 30% en poids de (II). 3. Composition selon la revendication 1 ou 2 caractérisée en ce que le polyamide (I) est au moins un polyamide choisi dans le groupe contenant les polyamides 4,6, 10,11, 12,4-6, 6-9,6-10, 6-12,12-12. 4. Composition selon la revendication 1 caractérisée en ce que le copolymère à blocs II répond à la formule générale suivante Y-B-Y' dans laquelle : - B est un bloc élastomère, thermodynamiquement incompatible avec les blocs Y et Y', - Y et Y' ont ou n'ont pas la même composition chimique entre eux, - au moins l'un des deux blocs Y, Y' est partiellement ou entièrement constitué de polyméthacrylate de méthyle syndiotactique à un taux supérieur à 60%. 5. Composition selon la revendication 4 caractérisée en ce que B est obtenu par la polymérisation d'au moins un monomère choisi parmi le butadiène, l'isoprène, le 2,3-diméthyl-1 ,3-butadiène, le 1,3-pentadiène, le 2-phényl-1 ,3-butadiène. 6. Composition selon la revendication 5 caractérisée en ce que B est obtenu par la polymérisation du butadiène. 7. Composition selon la revendication 3 caractérisée en ce que Y et Y' sont obtenus par la polymérisation d'au moins un monomère choisi parmi le styrène, et, les méthacrylates d'alkyle à chaîne courte tels que le méthacrylate de méthyle. 8. Composition selon la revendication 7 caractérisée en ce que Y est un bloc constitué majoritairement de styrène et que Y' est un bloc constitué majoritairement de méthacrylate de méthyle syndiotactique à un taux supérieur à60%. 9. Composition selon la revendication 1 caractérisée en ce que l'additif choc est choisi dans le groupe contenant les élastomères tels que les EPDM ou les polyoléfines élastomères. 10. Utilisation pour la réalisation de matériaux composites polyphasés d'une composition selon l'une des revendications 1 à 9 en combinaison avec au moins un composé choisi parmi les fibres telles que fibres de verre, fibres de carbone ou autres dérivés du carbone, fibres métalliques ou fibres textiles. 11. Utilisation pour la réalisation d'alliages polymères d'une composition selon l'une des revendications 1 à 9 en combinaison avec au moins un composé choisi parmi les polyamides et les polyoléfines. 12. Utilisation pour la réalisation d'objets par les techniques de transformation de matériaux thermoplastiques telles que l'injection, l'extrusion, le soufflage ou le moulage d'une composition selon l'une des revendications 1 à 9. 13. Matériaux composites polyphasés obtenus selon la revendication 10. 14. Alliages polymères obtenus selon la revendication 1 . 15. Objets selon la revendication 12.